FR 2009351 A1 19700130 FR 6917168 A 19690527 La présente invention concerne des cires de polyéthylène pou les encres d'imprimerie. On a déjà proposé d'améliorer la résistance a 1'abra sion et au frottement d'encres d'imprimerie et de peintures en leur ajoutant de faibles quantités de cires d'hydrocarbures finement divisées, de préférence de cires de polyéthylène. La réduction de la friction de glissement aussi obtenue par l'ad .iLtion de cire est un phénomène souhaitable, qui est produit par une modification des propriétés de surface du film de peinture ou d'encre partiellement séché ou sec. On utilise généralement des cires de polyéthylène ayant un poids moléculaire compris entre 1500 et 3000, qui sont finement dispersées dans les milieux les plus variés, par exemple dans des hydrocarbures aromatiques ou aliphatiques, des alcools ou des esters, puis incorporées de manière connue dans les compositions de couleur. L'emplo de. cires de polyéthylène à haut poids moléculaire pour des encres d'imprimerie n'a pas été décrit jusqu'ici. Il y a évidemment un préjugé contre leur emploi car ces cires de polyéthylène sont plus difficiles à disperser que celles ayant un plus bas poids moléculaire. Or, la Demanderesse a troué qu'on pouvait avantageusement utiliser des cires de polyéthylène ayant un poids moléculaire compris entre plus de 3000 et 12000 ou des mélanges dans lesquels jusqu'à 50 % en poids de ces cires de polyéthylène ont été remplacés par des cires de polyéthylène ayant un poids mcléculaire compris entre 1500 et 3000, pour améliorer la résistance à l'abrasion et au frottement d'encres d'imprimerie. Les cires qui sont utilisées conformément à l'invention sont généralement ajoutées dans des proportions comprises'entre 0,5 et 3 %, de préférence entre 1 et 2 % du poids total de la matière colorée. Elles peuvent être obtenues soit à partir d'éthylène par synthèse, soit par dégradation de polyéthylène des procédés haute pression ou basse pression. Il y a avantage à utiliser des polyéthylènes basse pression dégradés, ayant un poids moléculaire supérieur à 3000 mais ne dépassant pas 12000, de préférence compris entre 5000 et 10000.Dans certains cas, il peut être avantageux d'utiliser des mélanges de cires de polyéthylène à haut poids moléculaire avec des cires de polyéthylène ayant un bas poids moléculaire, à savoir un poids moléculaire compris entre 1500 et 3000, auquel cas on peut remplacer jusqu'à 50 % en poids des cires à haut poids moléculaire par les cires à bas poids moléculaire. Les encres d'imprimerie qui sont obtenues avec les cires ou les mélanges de cires conformes à l'invention se caractérisent par une excellente résistance à l'abrasion et alv frottement. L'exemple qui suit illustre la présente invention, sans toutefois la limiter. Cet exemple, dans lequel les cires ou les mélanges de cires utIlisés conformément à l'invention sont incorporés dans une encre d'impression typographique, montre les avantages de ltemploi de cires de polyéthylène ayant un haut poids moléculaire. EXEMPSE : On fond 35 g de chacune des cires de polyéthylène qui sont indiquées dans le tableau suivant avec 65 g d'une huile minérale spéciale, le produit Somentor 43 de Esso AG. On broie le mélange sur un appareil à trois cylindres refroidi, ce qui forme une pâte que l'on ajoute à raison de 0,1 , 1,0 et 2,0 % > en poids, respectivement > à une encre d'imprimerie typo- graphique du commerce, exempte de cire. Avec les encres d'imprimerie contenant la cire, qui sont ainsi obtenues, on prépare de manière connue des impressions d'essai, que l'on conserve pendant 72 heures à une température de 200 20 C, avec une humidité relative de l'air de 65 %. On les soumet ensuite à un essai de frottement à 100 tours dans un appareil PATRA selon. la méthode des British Standards 3110:1959. On évalue l'abrasion par un examen visuel et on l'exprime par les nombres de 1 à 5. TABLEAU Cire de polyéthylène Teneur en cire de Itencre dtimpri- utilisée merie % en poids 0,1 1,0 2,0 Cire de polyéthylène (poids moléc. 2000) 4 3 2 Cire de polyéthylène (poids moléc. 3000) 4 3 1 Cire de polyéthylène (poids moléc. 9000) 4 2 1 Cire de polyéthylène (poids moléc. 2000/poids moléc. 9000 (1:1) 4 2 1 1 = trace d'abrasion 2 = faible abrasion 3 = quelque abrasion 4 = abrasion sensible 5 = forte abrasion REVENDICATION Encres d'imprimerie ayant une résistance améliorée à l'abrasion et au frottement, caractérisées en ce qu'elles contiennent de 0,5 à 3 ffi v de leur poids total, de cires de polyéthylène ayant un poids moléculaire compris entre plus de 3000 et 12000,ou ou de mélanges dans lesquels Jusqu'à 50 % en poids de ces cires de polyéthylène ont été remplacés par des cires de polyéthylène ayant un poids moléculaire compris entre 1500 et3000.